(57)【特許請求の範囲】
【請求項１】
互いに赤外線吸収性の異なる２種類の赤外線吸収性顔料と、ビヒクルとを含む偽造防止用インキであって、前記偽造防止用インキを基材に印刷し、乾燥し、印刷部を形成して、前記印刷部の反射率を測定したときに、８５２ｎｍ〜２５００ｎｍの波長域における最大反射率と最小反射率の差の絶対値が、２２．９０％以下である、偽造防止用インキ。
【請求項２】
互いに赤外線吸収性の異なる２種類の赤外線吸収性顔料と、ビヒクルとを含む偽造防止用インキであって、前記２種類の赤外線吸収性顔料が、
一般式ＣｓｘＷｙＯｚ｛式中、ｘ、ｙ及びｚは、それぞれ正数であり、０＜ｘ／ｙ≦１であり、かつ２．２≦ｚ／ｙ≦３．０である｝で表されるセシウム酸化タングステン微粒子；及び
酸化錫と酸化アンチモンを含有するアンチモンドープ酸化錫微粒子；
である、偽造防止用インキ。
【請求項３】
前記偽造防止用インキを基材に印刷し、乾燥し、印刷部を形成して、前記印刷部の反射率を測定したときに、８５２ｎｍ〜２５００ｎｍの波長域における最大反射率と最小反射率の差の絶対値が、２２．９０％以下である、請求項２に記載の偽造防止用インキ。
【請求項４】
前記２種類の赤外線吸収性顔料が、
一般式ＣｓｘＷｙＯｚ｛式中、ｘ、ｙ及びｚは、それぞれ正数であり、０＜ｘ／ｙ≦１であり、かつ２．２≦ｚ／ｙ≦３．０である｝で表されるセシウム酸化タングステン微粒子；及び
酸化錫と酸化アンチモンを含有するアンチモンドープ酸化錫微粒子；
である、請求項１に記載の偽造防止用インキ。
【請求項５】
前記アンチモンドープ酸化錫微粒子１質量部に対して、前記セシウム酸化タングステン微粒子が１／３質量部以上の割合で含有されている、請求項２〜４のいずれか１項に記載の偽造防止用インキ。
【請求項６】
請求項１〜５のいずれか１項に記載の偽造防止用インキを使用して、フレキソ印刷、活版印刷、オフセット印刷、凹版印刷、グラビア印刷、シルクスクリーン印刷又はインクジェット印刷で印刷物を得る方法。
【請求項７】
請求項１〜５のいずれか１項に記載の偽造防止用インキにより印刷された印刷部を備える印刷物。
【請求項８】
請求項１〜５のいずれか１項に記載の偽造防止用インキにより印刷された印刷部を備える印刷物を真正のものとして
少なくとも２つの赤外線波長について印刷部を観測すること；及び
前記少なくとも２つの赤外線波長における観測結果に基づいて真贋判定を行うこと；
を含む、真贋判定方法。
【請求項９】
前記少なくとも２つの赤外線波長における観測結果の差に基づいて真贋判定を行う、請求項８に記載の真贋判定方法。
【請求項１０】
選択された赤外線波長域における最大反射率と最小反射率の差の絶対値に基づいて真贋判定を行う、請求項９に記載の真贋判定方法。
【請求項１１】
前記絶対値が特定の範囲内の値であるときに、前記印刷部が真正であることを判断する、請求項１０に記載の真贋判定方法。
【請求項１２】
請求項８〜１１のいずれか１項に記載の方法において使用するための、少なくとも２つの赤外線波長について印刷部を観測する観測部を含む真贋判定装置。
【請求項１３】
前記少なくとも２つの赤外線波長における観測結果に基づいて真贋判定を行う真贋判定部をさらに含む、請求項１２に記載の真贋判定装置。
【発明の詳細な説明】
【技術分野】
【０００１】
本発明は、偽造防止用インキ及びその印刷物、並びに真贋判定方法及び真贋判定装置に関する。
【背景技術】
【０００２】
紙幣、有価証券、カード等には、偽造防止を目的として赤外線吸収性を有するインキを使用した印刷が部分的に施されている。赤外線吸収性を有するインキは、一般に用いられる印刷インキに赤外線吸収剤を加えることにより形成される。
【０００３】
赤外線吸収剤としては、赤外線吸収性有機材料、例えば、シアニン系化合物、ナフトキノン系化合物等；赤外線吸収性無機材料、例えば、カーボンブラック、アンチモンドープ酸化錫（ＡＴＯ）の顔料等が知られている。近年、他のプロセスインキの色調に与える影響の少ない偽造防止用インキとして、淡い白色を呈するＡＴＯ含有赤外線吸収性インキが提案された（特許文献１）。
【０００４】
ところで、可視光透過性及び赤外線吸収性を有する日射遮蔽体形成用材料として、タングステン（Ｗ）−セシウム（Ｃｓ）複合酸化物微粒子の分散液が知られている（特許文献２）。
【先行技術文献】
【特許文献】
【０００５】
【特許文献１】特開２０１０−００６９９９号公報
【特許文献２】特開２００５−１８７３２３号公報
【発明の概要】
【発明が解決しようとする課題】
【０００６】
赤外線吸収剤の赤外線吸収効果は、８５２ｎｍ〜２５００ｎｍの波長域において一定とは限らない。例えば、ＡＴＯ、タングステン−セシウム複合酸化物等の赤外線吸収性無機材料は、８５２ｎｍ〜２５００ｎｍの波長域において、赤外線吸収効果が著しく変わる。一方で、様々な赤外線検知器が、同じ波長の赤外線を検知するとは限らない。
【０００７】
その結果、特許文献１に記載のＡＴＯ含有赤外線吸収性インキにより印刷された印刷部は、赤外線検知器の種類に応じて読み取り精度に誤差が生じることがあった。さらに、赤外線波長域の観測結果を利用する真贋判定方法の自由度も制限された。
【０００８】
なお、特許文献２に記載の分散液は、トルエン等の非極性有機溶剤にタングステン−セシウム複合酸化物微粒子を分散させることにより形成されるため、印刷機械のゴム製ブランケットが非極性有機溶剤により溶解する場合があり、一般的な印刷インキ、特にオフセット印刷インキとして使用されることができなかった。
【０００９】
したがって、本発明が解決しようとする課題は、印刷物の赤外線波長域における赤外線吸収プロファイルを任意に設定することができ、赤外線検知器の種類によって印刷物の読取精度が左右されることのない偽造防止用インキ及びその印刷物、並びに任意に設定された赤外線吸収プロファイルに基づいて真贋判定を行うことができる真贋判定方法及び真贋判定装置を提供することである。
【課題を解決するための手段】
【００１０】
本発明者らは、互いに赤外線吸収性の異なる２種類の赤外線吸収性顔料によって、印刷物の赤外線波長域における赤外線吸収プロファイルを任意に設定できることを見出し、本発明を完成させた。すなわち、本発明は以下の通りである。
［１］  互いに赤外線吸収性の異なる２種類の赤外線吸収性顔料と、ビヒクルとを含む偽造防止用インキ。
［２］  前記偽造防止用インキを基材に印刷し、乾燥し、印刷部を形成して、前記印刷部の反射率を測定したときに、８５２ｎｍ〜２５００ｎｍの波長域における最大反射率と最小反射率の差の絶対値が、２２．９０％以下である、［１］に記載の偽造防止用インキ。
［３］  前記２種類の赤外線吸収性顔料が、
一般式ＣｓｘＷｙＯｚ｛式中、ｘ、ｙ及びｚは、それぞれ正数であり、０＜ｘ／ｙ≦１であり、かつ２．２≦ｚ／ｙ≦３．０である｝で表されるセシウム酸化タングステン微粒子；及び
酸化錫と酸化アンチモンを含有するアンチモンドープ酸化錫微粒子；
である、［１］又は［２］に記載の偽造防止用インキ。
［４］  前記アンチモンドープ酸化錫微粒子１質量部に対して、前記セシウム酸化タングステン微粒子が１／３質量部以上の割合で含有されている、［３］に記載の偽造防止用インキ。
［５］  ［１］〜［４］のいずれか１項に記載の偽造防止用インキを使用して、フレキソ印刷、活版印刷、オフセット印刷、凹版印刷、グラビア印刷、シルクスクリーン印刷又はインクジェット印刷で印刷物を得る方法。
［６］  ［１］〜［４］のいずれか１項に記載の偽造防止用インキにより印刷された印刷部を備える印刷物。
［７］  少なくとも２つの赤外線波長について印刷部を観測すること；及び
前記少なくとも２つの赤外線波長における観測結果に基づいて真贋判定を行うこと；
を含む、真贋判定方法。
［８］  前記少なくとも２つの赤外線波長における観測結果の差に基づいて真贋判定を行う、［７］に記載の真贋判定方法。
［９］  選択された赤外線波長域における最大反射率と最小反射率の差の絶対値に基づいて真贋判定を行う、［８］に記載の真贋判定方法。
［１０］  前記絶対値が特定の範囲内の値であるときに、前記印刷部が真正であることを判断する、［９］に記載の真贋判定方法。
［１１］  少なくとも２つの赤外線波長について印刷部を観測する観測部を含む真贋判定装置。
［１２］  前記少なくとも２つの赤外線波長における観測結果に基づいて真贋判定を行う真贋判定部をさらに含む、［１１］に記載の真贋判定装置。
【発明の効果】
【００１１】
互いに赤外線吸収性の異なる２種類の赤外線吸収性顔料によって印刷物の赤外線吸収プロファイルを任意に設定できるので、本発明によれば、赤外線検知器の種類によって印刷物の読み取り精度が左右されることのない偽造防止用インキを得ることができる。さらに、本発明によれば、任意に設定された赤外線吸収プロファイルに基づいて、印刷物の真贋判定を行うことができる。
【図面の簡単な説明】
【００１２】
【図１】図１は、３５２ｎｍ〜２５００ｎｍの波長域において、インキ中の２種類の赤外線吸収性顔料の質量比が印刷物の反射率に与える影響を示すグラフである。
【発明を実施するための形態】
【００１３】
＜印刷インキ＞
本発明の印刷インキ（以下、単に「インキ」という）は、赤外線吸収性を利用して印刷物の偽造を防止するために、使用されることができる。本発明のインキは、互いに異なる赤外線吸収性を有する２種類の赤外線吸収性顔料と、ビヒクルとを含む。本発明のインキは、補助剤、着色剤等もさらに含んでよい。
【００１４】
本発明のインキは、ビヒクル成分の種類に応じて、油性インキ、紫外線硬化型インキ（以下、「ＵＶインキ」と略記する）、又は油性・紫外線硬化型併用インキ（以下、「油性・ＵＶ併用インキ」と略記する）として使用されることができる。
【００１５】
油性インキは、ビヒクル成分の酸化重合により硬化可能なインキである。一般に、油性インキは、ビヒクル成分として、溶剤、樹脂等を含む。
【００１６】
ＵＶインキは、ビヒクル成分の光重合により硬化可能なインキである。一般に、ＵＶインキは、ビヒクル成分として、樹脂、光重合性モノマー又はオリゴマー、光重合開始剤等を含むが、溶剤等の揮発成分を含まない。
【００１７】
油性・ＵＶ併用インキは、油性インキとＵＶインキの両方の硬化特性を備えたインキである。
【００１８】
本発明のインキは、ビヒクルとして使用可能な溶剤の種類に応じて、水を主溶剤とする水性インキ、又は有機溶剤を主溶剤とする溶剤インキとして使用されることもできる。
【００１９】
水性インキは、水を主溶剤とするインキであるが、有機溶剤を含んでもよい。溶剤インキは、有機溶剤を主溶剤とするインキであるが、実質的に水を含まなくてよい。なお、「実質的に水を含まない」とは、インキ中の水の含有率が０質量％であること、又はインキが１質量％以下の水を不可避的に含むことをいう。
【００２０】
本発明のインキは、一般的な印刷インキとして、例えば、オフセット印刷インキ、グラビア印刷インキ、凹版印刷インキ、活版印刷インキ、シルクスクリーン印刷インキ、フレキソ印刷インキ、インクジェット印刷インク等として使用されることができる。なお、凹版印刷インキは、直刻版面又は食刻版面を用いる押圧印刷に使用されることができる。
【００２１】
本発明のインキに含まれる２種類の赤外線吸収性顔料、ビヒクル、補助剤及び着色剤について以下に説明する。
【００２２】
［互いに赤外線吸収性の異なる２種類の赤外線吸収性顔料］
２種類の赤外線吸収性顔料は、互いに異なる赤外線吸収性を有し、特に８５２ｎｍ〜２５００ｎｍの波長域において、互いに異なる赤外線吸収プロファイルを有してよい。
【００２３】
１種類の赤外線吸収性顔料を含む印刷物は、同一条件下で測定されるとき、８５２ｎｍ〜２５００ｎｍの波長域において１種類の赤外線吸収プロファイルしか有さず、その赤外線吸収プロファイルはフラットではないので、赤外線検知器の種類によって印刷物の読み取り精度が左右されることがある。
【００２４】
一方で、互いに異なる赤外線吸収性を有する２種類の赤外線吸収性顔料を組み合わせることにより、赤外線検知器の検出波長に適した赤外線吸収波長を印刷物に提供することができる。
【００２５】
２種類の赤外線吸収性顔料は、印刷物の赤外線吸収率が８５２ｎｍ〜２５００ｎｍの波長域において一定に近付くように、本発明のインキに配合されることが好ましい。特定の赤外線波長における一方の赤外線吸収性顔料と他方の赤外線吸収性顔料の間の吸収強度の差をなくして、印刷物の赤外線吸収率を一定に近付けるために、インキ中の２種類の赤外線吸収性顔料の質量比を調整することも好ましい。
【００２６】
赤外線検知器による印刷物の読み取り精度の誤差を抑制するためには、２種類の赤外線吸収性顔料とビヒクルとを含む偽造防止用インキを基材に印刷し、乾燥し、印刷部を形成して、前記印刷部の反射率を測定したときに、８５２ｎｍ〜２５００ｎｍの波長域における最大反射率と最小反射率の差の絶対値が、２２．９４％未満、２２．９０％以下、２２．００％以下、２０．００％以下、１８．００％以下、１６．００％以下、１４．００％以下、１２．００％以下、又は１０．００％以下であることが好ましい。この絶対値は、０％、又は５％以上でもよい。印刷部の反射率は、実施例で記載されている方法により測定される。
【００２７】
２種類の赤外線吸収性顔料は、互いに赤外線吸収性が異なる限り、赤外線吸収性有機材料及び赤外線吸収性無機材料から成る群から選択されることができる。
【００２８】
赤外線吸収性有機材料としては、例えば、ポリメチン系化合物、シアニン系化合物、フタロシアニン系化合物、ナフタロシアニン系化合物、ナフトキノン系化合物、アントラキノン系化合物、ジチオール系化合物、インモニウム系化合物、ジイモニウム系化合物、アミニウム系化合物、ピリリウム系化合物、セリリウム系化合物、スクワリリウム系化合物、ジチオール系金属錯体類等が挙げられる。
【００２９】
赤外線吸収性無機材料としては、例えば、カーボンブラック、酸化インジウム、酸化マグネシウム、酸化チタン、酸化クロム、酸化ジルコニウム、酸化ニッケル、酸化アルミニウム、酸化亜鉛、酸化鉄、酸化アンチモン、酸化鉛、酸化ビスマス、酸化ランタン、酸化タングステン、錫ドープ酸化インジウム（ＩＴＯ）、アンチモンドープ酸化錫（ＡＴＯ）、複合タングステン酸化物等が挙げられる。
【００３０】
偽造防止用インキ及びその印刷物の耐候性を確保するために、赤外線吸収性無機材料を使用することが好ましい。赤外線吸収性無機材料は、粒子又は微粒子の形態でよい。他のプロセスインキの色調に与える影響の少ない偽造防止用インキを提供するために、濃い暗色を呈するカーボンブラック以外の赤外線吸収性無機材料を使用することが好ましい。
【００３１】
図１は、３５２ｎｍ〜２５００ｎｍの波長域において、インキ中の２種類の赤外線吸収性顔料の質量比が印刷物の反射率に与える影響を示すグラフである。図１に示されるように、セシウム酸化タングステンの赤外線吸収率が、８５２ｎｍ〜１９００ｎｍの波長域で高く、かつ１９００ｎｍを超える波長域で低いのに対して、ＡＴＯの赤外線吸収率が、８５２ｎｍ〜１９００ｎｍの波長域で低く、かつ１９００ｎｍを超える波長域で高い。
【００３２】
したがって、２種類の赤外線吸収性顔料としてセシウム酸化タングステン及びＡＴＯを用いると、８５２ｎｍ〜２５００ｎｍの波長域における印刷物の赤外線吸収プロファイルをフラットに近付け易いので好ましい。
【００３３】
特定の赤外線波長におけるセシウム酸化タングステンとＡＴＯの吸収強度の差を減らして、８５２ｎｍ〜２５００ｎｍの波長域においてフラットな赤外線吸収プロファイルを得るために、インキ中のセシウム酸化タングステン微粒子の含有量は、ＡＴＯ微粒子１質量部に対して、１／３質量部以上、１／２質量部以上、又は３／４質量部以上でよく、この含有量は９／２質量部以下、４質量部以下、３質量部以下、２質量部以下、又は３／２質量部以下でよい。セシウム酸化タングステン及びＡＴＯについて以下に説明する。
【００３４】
〔セシウム酸化タングステン〕
偽造防止、赤外線遮蔽又は日射遮蔽のために使用されている既知のセシウム酸化タングステンを本発明のインキに含有させてよい。ＡＴＯとの併用という観点では、一般式ＣｓｘＷｙＯｚ｛式中、ｘ、ｙ及びｚは、それぞれ正数であり、０＜ｘ／ｙ≦１であり、かつ２．２≦ｚ／ｙ≦３．０である｝で表されるセシウム酸化タングステンが好ましい。
【００３５】
一般式ＣｓｘＷｙＯｚにおいて、ｘ／ｙの値は、０．２以上又は０．３０以上であることが好ましく、この値は、０．５以下又は０．３５以下であることが好ましい。ｘ／ｙの値は、理想的には０．３３である。一般式ＣｓｘＷｙＯｚにおいて、ｚ／ｙの値は、２．４５≦ｚ／ｙ≦３．０の関係を満たすことがより好ましい。
【００３６】
可視光透過性及び近赤外線波長域（７５０ｎｍ〜１４００ｎｍ）の赤外線吸収性を向上させるために、セシウム酸化タングステンは、六方晶の結晶構造を有するか、又は六方晶の結晶構造から成ることが好ましい。分散性、可視光透過性及び近赤外線吸収性のバランスを取るために、セシウム酸化タングステンが、シランカップリング剤で処理されていることも好ましい。
【００３７】
より詳細には、一般式ＣｓｘＷｙＯｚで表されるセシウム酸化タングステン微粒子は、特開２００５−１８７３２３号公報に記載の製造方法により得られることができる。
【００３８】
〔アンチモンドープ酸化錫（ＡＴＯ）〕
ＡＴＯは、酸化錫と酸化アンチモンを含有する。偽造防止、赤外線遮蔽又は帯電防止のために使用されている既知のＡＴＯを本発明のインキに含有させてよい。ＡＴＯとしては、例えば、下記（１）〜（３）の材料を使用してよい。
（１）市販ＡＴＯ粉体、例えばＥＬＣＯＭ  ＴＬ−３０（日揮触媒化成株式会社）
（２）市販ＡＴＯ粉体を通気下で焼成することにより得られるＡＴＯ微粒子
（３）下記（ａ）及び／又は（ｂ）を満たすＡＴＯ：
（ａ）Ｘ線回折測定により得られた２θ＝２７°付近の半値幅（Δ２θ）が、０．３５以下である；及び／又は
（ｂ）酸化アンチモンの含有量が、ＡＴＯの重量を基準として、０．５〜１０．０重量％であり、かつ、Ｘ線回折測定により得られた２θ＝２７°付近のピークのピーク値を半値幅（Δ２θ）で除算した値である結晶化度が、１８０９２以上である。
【００３９】
上記（２）又は（３）の材料では、酸化アンチモンの使用量を低減させながらも、赤外線吸収効果を十分に発揮させるために、Ｘ線回折測定により得られた２θ＝２７°付近の半値幅（Δ２θ）は、０．３０以下、０．２５以下、０．２１以下、０．２０以下、又は０．１９以下であることが好ましい。また、２θ＝２７°付近の結晶化度は、５８４２７以上、特に７８０２０以上であることが好ましい。より詳細には、上記（２）又は（３）の材料は、国際公開第２０１３／１６８８１２号に記載の製造方法により得られる。
【００４０】
［ビヒクル］
ビヒクルは、赤外線吸収性顔料及び／又は着色剤を被印刷物に転移させ、かつ印刷後には赤外線吸収性顔料及び／又は着色剤を被印刷物に固着させる媒体である。本発明に用いられるビヒクルは、印刷に使用されている既知のビヒクル成分、例えば、樹脂、溶剤、光重合成分等を含んでよい。
【００４１】
〔樹脂〕
本発明の実施形態では、印刷に使用されている既知の樹脂を使用してよい。例えば、油性インキに含まれる樹脂、又はＵＶインキに含まれる樹脂を使用してよい。
【００４２】
樹脂は、天然樹脂又は合成樹脂でよく、かつホモポリマー又はコポリマーでよい。油性インキの粘性を確保するためには、樹脂が固形であることが好ましい。樹脂をＵＶインキ用バインダーとして使用するときには、樹脂の重量平均分子量は、約１０００〜約３，０００，０００であることが好ましい。
【００４３】
天然樹脂としては、例えば、松脂、琥珀、シェラック、ギルソナイト等が挙げられる。
【００４４】
合成樹脂としては、例えば、ロジン、フェノール樹脂、変性アルキド樹脂、ポリエステル樹脂、石油樹脂、ロジン変性マレイン酸樹脂等のマレイン酸樹脂、環化ゴム、アクリル樹脂、１液型ウレタン樹脂、２液型ウレタン樹脂、及びその他の合成樹脂が挙げられる。
【００４５】
本発明のインキが水性インキであるときには、水性インキは、例えば、水溶性樹脂、コロイダルディスパージョン樹脂、エマルション樹脂等を含んでよい。
【００４６】
上記で列挙した樹脂は、それぞれ単独で又は２種以上を組み合わせて使用されることができる。
【００４７】
〔溶剤〕
溶剤としては、有機溶剤、乾性油、半乾性油、鉱物油、水等が挙げられる。
【００４８】
（有機溶剤）
樹脂に対する溶解力、乾燥速度、粘度、流動性、被印刷体への濡れ性、臭気の有無、環境又は人体への影響等の様々な性質を考慮して、本発明のインキには、印刷に使用されている既知の有機溶剤を含有させてよい。また、有機溶剤の様々な性質を調整するために、１種類の有機溶剤を使用するだけでなく、複数の種類の有機溶剤を混合して使用することも好ましい。
【００４９】
（乾性油・半乾性油）
乾性油及び半乾性油は、空気酸化作用により重合して硬化する油系材料である。乾性油とは、１３０以上のヨウ素価を有する植物油又は植物油由来成分をいう。また、半乾性油とは、１００〜１３０のヨウ素価を有する植物油又は植物油由来成分をいう。乾性油又は半乾性油は、それぞれ単独で、又は２種以上を併用して使用されることができる。
【００５０】
（鉱物油）
鉱物油としては、スピンドル油、マシン油、白灯油、非芳香族系石油溶剤等が挙げられる。特に、鉱物油は、水と相溶せず、かつ１８０℃以上の沸点を有する非芳香族系石油溶剤であることが好ましい。非芳香族系石油溶剤としては、例えば、ｎ−ドデカン鉱油等が挙げられる。
【００５１】
（水）
水は、水性インキの必須成分である。水は、赤外線吸収性顔料、樹脂、有機溶剤、乾性油、半乾性油、鉱物油、光重合成分、着色剤、補助剤等と共に水性分散体を形成することができる。水性インキのビヒクルとして使用される水としては、例えば、純水、脱イオン水、蒸留水、飲料水、水道水等が挙げられる。
【００５２】
本発明のインキ中の全溶剤量に対する水の含有量は、水性インキに必要な性能のバランスを考慮して、５０質量％以上、又は７０質量％以上でよく、また、この含有量は、９０質量％以下、又は８５質量％以下でよい。
【００５３】
〔光重合成分〕
本発明に使用される光重合成分は、モノマー、オリゴマー、光重合開始剤等を含む。
【００５４】
（モノマー・オリゴマー）
モノマーは、従来から光重合に使用されていたエチレン性不飽和結合を有する化合物でよい。また、オリゴマーは、エチレン性不飽和結合を有する化合物を、オリゴマー化することにより得られる。
【００５５】
オリゴマーは、ＵＶインキの基本物性を支配する樹脂である。一方で、モノマーは、主に希釈剤として作用し、インキの粘度、硬化性、接着性等の性質を調整するために使用されることができる。
【００５６】
エチレン性不飽和結合を有する化合物としては、例えば、（メタ）アクリル酸系化合物；マレイン酸系化合物；ウレタン系、エポキシ系、ポリエステル系、ポリオール系、植物油系化合物等で変性したエチレン性不飽和二重結合を有する化合物等が挙げられる。
【００５７】
（光重合開始剤）
光重合開始剤は、紫外線照射によって活性酸素等のラジカルを発生する化合物である。本発明のインキには、印刷に使用されている既知の光重合開始剤を含有させてよい。
【００５８】
［補助剤］
本発明のインキには、印刷に使用されている既知の補助剤、例えば、分散剤、架橋剤、乾燥促進剤、及びその他の添加剤を含有させてよい。
【００５９】
〔分散剤〕
分散剤は、インキのレベリング性、安定性及び分散性を向上させるための補助剤である。分散剤は、アニオン性、カチオン性、又は非イオン性でよい。分散剤としては、例えば、低分子分散剤、高分子分散剤、顔料誘導体、カップリング剤等が挙げられる。
【００６０】
低分子分散剤は、赤外線吸収性顔料又は着色剤への配向性又は吸着性が高い部分、及びビヒクルとの親和性が高い部分を有する低分子量物質であり、界面活性剤又は湿潤剤とも呼ばれる。
【００６１】
高分子分散剤は、赤外線吸収性顔料又は着色剤の表面に吸着するアンカー基と、ビヒクル中で立体障害効果を発揮するバリアー基とを有する高分子量物質である。高分子分散剤は、低分子分散剤と比べて、バリアー基が、かさ高くなるので、赤外線吸収性顔料又は着色剤の分散安定性が向上する。
【００６２】
顔料誘導体は、顔料骨格にカルボキシル基、スルホン基、三級アミノ基等の極性基を導入することにより得られる。顔料誘導体の顔料骨格部分は、対応する顔料と吸着し易く、一方で、導入された極性基は、ビヒクル又は他の分散剤との親和性に優れる。
【００６３】
カップリング剤としては、例えば、シランカップリング剤、チタネートカップリング剤等が挙げられる。
【００６４】
〔架橋剤〕
架橋剤は、上記で説明された樹脂を架橋又はゲル化させるために、ビヒクルに加えられることができる。
【００６５】
〔乾燥促進剤〕
乾燥促進剤としては、例えば、乾性油又は半乾性油に含まれる脂肪酸の金属塩、有機カルボン酸の金属塩、無機酸の金属塩等が挙げられる。
【００６６】
〔その他の添加剤〕
本発明のインキには、所望により、重合禁止剤、例えば、フェノチアジン、ｔ−ブチルヒドロキシトルエン等；ワックス；体質顔料；乾燥抑制剤；酸化防止剤；整面助剤；裏移り防止剤；消泡剤；又は界面活性剤を含有させてよい。
【００６７】
［着色剤］
着色剤は、インキに色を付ける成分である。本発明のインキには、赤外線吸収性顔料に加えて、印刷に使用されている既知の着色剤を含有させてよい。着色剤としては、例えば、無機顔料、有機顔料、染料、トナー用有機色素等が挙げられる。
【００６８】
さらに、上記で説明した赤外線吸収性顔料及び着色剤以外に、機能性顔料、機能性染料等の他の機能性材料を、本発明のインキに配合してもよい。機能性材料は、無機でも有機でもよく、またインキに機能性を付与する添加剤でもよい。
【００６９】
＜インキの組成及び粘度＞
偽造防止用インキ中の２種類の赤外線吸収性顔料の合計含有量は、１質量％以上、２質量％以上、又は３質量％以上であることが好ましく、この含有量は、６０質量％以下、５０質量％以下、４０質量％以下、３０質量％以下、２５質量％以下、２０質量％以下、１５質量％以下、１０質量％以下、９質量％以下又は８質量％以下であることが好ましい。
【００７０】
偽造防止用インキ中の分散剤の含有量は、０．２５質量％以上、０．５質量％以上又は１．０質量％以上であることが好ましく、この含有量は、１５質量％以下、１０質量％以下、又は８質量％以下であることが好ましい。
【００７１】
偽造防止用インキの粘度は、０．００２Ｐａ・ｓ以上、０．０２Ｐａ・ｓ以上、０．２Ｐａ・ｓ以上、２Ｐａ・ｓ以上、又は５Ｐａ・ｓ以上であることが好ましく、この粘度は、２００Ｐａ・ｓ以下、１５０Ｐａ・ｓ以下、又は１００Ｐａ・ｓ以下であることが好ましい。
【００７２】
ビヒクルとしての溶剤、樹脂及び光重合成分は、偽造防止用インキの粘度が０．００２Ｐａ・ｓ〜２００Ｐａ・ｓになる量で、それぞれ偽造防止用インキに含まれてよい。
【００７３】
偽造防止用インキが油性インキである場合には、油性インキの好ましい組成としては、インキ粘度を２５℃で約５〜１００Ｐａ・ｓに調整したときに、２種類の赤外線吸収性顔料の合計含有量が１〜４５質量％であり、ビヒクルの含有量が２０〜８５質量％であり、着色剤の含有量が０〜２０質量％であり、かつ補助剤の含有量が０．２５〜２５質量％である。
【００７４】
偽造防止用インキがＵＶインキである場合には、ＵＶインキの好ましい組成としては、インキ粘度を２５℃で約１〜２００Ｐａ・ｓに調整したときに、２種類の赤外線吸収性顔料の合計含有量が１〜４５質量％であり、ビヒクルの含有量が１０〜９０質量％であり、着色剤の含有量が０〜２５質量％であり、かつ補助剤の含有量が０〜２５質量％である。
【００７５】
偽造防止用インキが油性・ＵＶ併用インキである場合には、油性・ＵＶ併用インキに含まれる各成分の配合比率は、インキ粘度を２５℃で数百Ｐａ・ｓに調整したときに、溶剤及び樹脂を含む油性インキ用ビヒクルが２５〜５０質量％であり、樹脂及び光重合成分を含むＵＶインキ用ビヒクルが２５〜５０質量％であり、２種類の赤外線吸収性顔料の合計含有量が１〜４５質量％であり、着色剤が０〜２０質量％であり、かつ補助剤が０〜２０質量％である。
【００７６】
＜２種類の赤外線吸収性顔料の混合方法＞
所望により、本発明のインキを調製する前に、手動で、又はプロペラ、ミキサー等の混合撹拌器で、互いに赤外線吸収性の異なる２種類の赤外線吸収性顔料を混合してもよい。
【００７７】
＜赤外線吸収性顔料の分散＞
所望により、本発明のインキを調製する前に、赤外線吸収性顔料を溶剤に分散して、赤外線吸収性顔料分散体を形成してもよい。
【００７８】
セシウム酸化タングステン微粒子を溶剤に分散する場合には、印刷時にゴム製ブランケットを溶解するおそれのある有機溶剤の含有量を抑制するために、以下の工程を以下の順序で含む方法によって、セシウム酸化タングステン微粒子分散液を得ることが好ましい：
（１）セシウム酸化タングステン微粒子を、アルコール類、エーテル類、エステル類、ケトン類、芳香族炭化水素類及びグリコールエーテル類から成る群から選択される沸点が１８０℃以下の有機溶剤へ混合し、湿式媒体ミルで分散して、第一の分散液を得る工程；
（２）第一の分散液へ、植物油、例えば、半乾性油、不乾性油等、又は植物油由来の化合物、例えば、脂肪酸モノエステル等を添加し、混合して第二の分散液を得る工程；及び
（３）第二の分散液から、工程（１）で使用した有機溶剤の含有量が５．０質量％以下になるまで、工程（１）で使用した有機溶剤を除去する工程。
【００７９】
工程（２）において第一及び第二の分散液の粘度の上昇を抑制するために、第一の分散液及び／又は第二の分散液へ、植物油又は植物油由来の化合物に可溶な脂肪酸を構造中に有する分散剤を添加することが好ましい。
【００８０】
工程（３）は、工程（１）で使用した有機溶剤と工程（２）で使用した植物油又は植物油由来の化合物との沸点の差を用いた加熱蒸留法により行なわれることができる。さらに、減圧操作も加えた減圧加熱蒸留は、安全性、エネルギーコスト、及び品質の安定化の観点から好ましい。
【００８１】
＜インキの製造方法＞
本発明のインキを製造する方法の一態様では、互いに赤外線吸収性の異なる２種類の赤外線吸収性顔料、ビヒクル、補助剤、着色剤等の成分を任意の順序で混合及び分散することにより、インキを得ることができる。各成分の混合及び分散は、ミキサー、例えば一軸ミキサー及び二軸ミキサー；練肉機（ｉｎｋ  ｍｉｌｌ）、例えば３本ローラーミル、ビーズミル、ボールミル、サンドグラインダー及びアトライター等により行なわれることができる。
【００８２】
この態様では、本発明の油性インキ、ＵＶインキ、油性・ＵＶ併用インキ、溶剤インキ又は水性インキを形成してよい。油性・ＵＶ併用インキを形成するとき、互いに赤外線吸収性の異なる２種類の赤外線吸収性顔料、溶剤及び樹脂を混合して混合物を得て、この混合物に光重合性モノマー又はオリゴマーを加え、所望により、追加のビヒクル、補助剤又は着色剤も加えて、ビーズミル又は３本ロールミル等で練肉及び分散することによりインキ用ミルベースを得る。さらに、インキ用ミルベースに、光重合開始剤を加え、所望により、その他の材料も加えて、本発明の油性・ＵＶ併用インキを得ることができる。
【００８３】
インキ中の赤外線吸収性顔料のメジアン径は、印刷インキの種類に応じて調整されることができるが、可視光波長域でのインキの透明性という観点から、２００ｎｍ以下又は１００ｎｍ以下であることが好ましい。赤外線吸収性顔料のメジアン径は、レーザー回折散乱法により測定されたときに、オフセット印刷インキでは３μｍ以下、グラビア印刷インキ及びフレキソ印刷インキでは３０μｍ以下、シルクスクリーン印刷インキ、活版印刷インキ及び凹版印刷インキでは１００μｍ以下、インクジェット印刷インクでは約１００ｎｍであることがより好ましい。
【００８４】
＜印刷物及び印刷方法＞
本発明のインキを基材に印刷することによって、印刷部を備える印刷物を提供することができる。したがって、印刷物は、基材、及び本発明のインキにより印刷された印刷部を備える。
【００８５】
印刷物は、単数又は複数の印刷部を備えてよい。基材上に複数の印刷部が設けられている場合には、各印刷部を形成するインキの組成、例えば、互いに赤外線吸収性の異なる２種類の赤外線吸収性顔料の質量比、インキ中の全ての赤外線吸収性顔料の総含有量等は、同じであっても異なっていてもよい。複数の印刷部は、互いに隣接していても離間していてもよい。
【００８６】
基材としては、紙基材、例えば、上質紙、コート紙、アート紙、再生紙等；フィルム基材、例えば、ポリエステルフィルム、ポリプロピレンフィルム、ポリスチレンフィルム、塩化ビニルフィルム等；又は布基材、例えば、織布、不織布等を使用してよい。印刷物は、紙幣、パスポート、有価証券、チケット、カード等でよい。
【００８７】
本発明のインキを使用して、一般的な印刷方式、例えば、フレキソ印刷、活版印刷、オフセット印刷、凹版印刷、グラビア印刷、スクリーン印刷又はインクジェット印刷等で印刷物を得ることができる。
【００８８】
これらの印刷方式の中でも、印刷物の偽造を防止するために、シルクスクリーン印刷、グラビア印刷、凹版印刷又はオフセット印刷が好ましい。
【００８９】
本発明のインキは赤外線吸収性を有するので、本発明の印刷インキを任意のパターンで印刷し、得られた印刷物を赤外光検知器等で読み取ることにより、各種の情報管理を行うことができる。
【００９０】
＜真贋判定方法及び真贋判定装置＞
本発明によれば、任意に設定可能な印刷部の赤外線吸収プロファイルに伴って、以下の工程を含む真贋判定方法が提供される：
少なくとも２つの赤外線波長について印刷部を観測すること；及び
前記少なくとも２つの赤外線波長における観測結果に基づいて真贋判定を行うこと。
【００９１】
例えば、真正な印刷部について、少なくとも２つの赤外線波長における観測結果の関係を予め決める。その後、赤外線カメラ等の赤外光検知器を用いて、少なくとも２つの赤外線波長について、基材上に形成された観測対象の印刷部を観測し、観測結果の関係について、真正な印刷部と観測対象の印刷部を比較することにより、観測対象の印刷部の真贋を判定することができる。
【００９２】
印刷部の判定精度を向上させるために、少なくとも２つの赤外線波長について印刷部の観測箇所が同一であることが好ましい。なお、少なくとも２つの赤外線波長に関する観測箇所とは異なる箇所において、さらに印刷部の観測を行なうことにより、より複雑な真贋判定を行なってもよい
【００９３】
印刷部の観測は、近赤外線波長域（７５０ｎｍ〜１４００ｎｍ）、短波長赤外線波長域（１４００ｎｍ〜３０００ｎｍ）又はそれらの両方において赤外線を検出できる赤外光検知器で行なわれることができる。印刷部の観測は、単数又は複数の赤外光検知器で行われることができる。
【００９４】
印刷部の真贋判定は、好ましくは、少なくとも２つの赤外線波長における観測結果の差に基づいて、より好ましくは、選択された赤外線波長域における最大反射率と最小反射率の差の絶対値に基づいて行なわれる。
【００９５】
赤外光検知器の種類によらず真贋判定の精度を向上させるために、選択された赤外線波長域における最大反射率と最小反射率の差の絶対値が、特定の範囲内の値であるときに、印刷部が真正であることを判断することが好ましい。真正な印刷部について、選択された赤外線波長域における最大反射率と最小反射率の差の絶対値を５％以上又は８％以上に設定することが好ましく、この絶対値を２２．９０％以下に設定することも好ましい。
【００９６】
任意に設定可能な印刷部の赤外線吸収プロファイルに伴って、少なくとも２つの赤外線波長について印刷部を観測する観測部を含む真贋判定装置も提供される。観測部は、上記で説明した赤外光検知器でよい。
【００９７】
真贋判定装置は、少なくとも２つの赤外線波長における印刷部の観測結果に基づいて真贋判定を行う真贋判定部をさらに含むことが好ましい。真贋判定部は、真正な印刷部について予め設定した少なくとも２つの赤外線波長域における観測結果の関係に基づいて、観測対象の真贋を自動的に決定するプログラムを実行するための演算処理部を備えてよい。真贋判定部は、真贋判定の結果を音、画像、光、熱等によって出力する出力部と、真贋判定の結果に応じて出力部に出力させる信号を制御する制御部を備えてもよい。出力部は、真贋判定の結果を表示する表示装置、例えば、液晶画面等でよい。
【実施例】
【００９８】
＜セシウム酸化タングステン微粒子分散液の調製＞
セシウム酸化タングステン微粒子分散液を以下の手順で調製した：
（１）式Ｃｓ０．３３ＷＯ３で表される六方晶セシウム酸化タングステン微粒子（住友金属鉱山株式会社）５０質量部、及び構造中に脂肪酸を有する分散剤（不揮発分１００％）２０質量部をポリエチレングリコールモノメチルエーテルアセテート（ＰＧＭＥＡ）中で混合し、湿式媒体ミルで分散して、第一の分散液を得た。
（２）第一の分散液へヒマワリ油２５質量部を添加し、混合して第二の分散液を得た。
（３）撹拌型真空乾燥機を用いて第二の分散液の減圧及び加熱蒸留を８０℃で１時間に亘って行い、ＰＧＭＥＡの含有量が５．０質量％以下になるまで、第二の分散液からＰＧＭＥＡを除去して、セシウム酸化タングステン微粒子（以下、「ＣＷＯ微粒子」という）の含有量が５０質量％であるＣＷＯ微粒子分散液を得た。
【００９９】
＜アンチモンドープ酸化錫微粒子の調製＞
国際公開第２０１３／１６８８１２号に記載の実施例２と同じ方法に従って、アンチモンドープ酸化錫原料を通気下で炉において焼成することによって、酸化アンチモン含有率が２．８重量％であり、積算回数１回のＸ線回折測定により得られた２θ＝２７°付近の半値幅（Δ２θ）が０．１８であり、かつ２θ＝２７°付近の結晶化度（ＣＰＳ／Δ２θ）が８４８８３であるアンチモンドープ酸化錫微粒子（以下、「ＡＴＯ微粒子」という）を得た。
【０１００】
＜粒径測定＞
以下の粒径測定条件下で、ＣＷＯ微粒子分散液の粒度分布を測定した。以下の粒径測定条件下で、測定器内にブタノールを循環させながらＡＴＯ微粒子の粉末を測定器に投入して、ＡＴＯ微粒子の粒度分布を測定した。ＣＷＯ微粒子のメジアン径（Ｄ５０）は０．０５６μｍであり、ＡＴＯ微粒子のメジアン径（Ｄ５０）は０．２３μｍであった。
［粒径測定条件］
測定器：ＬＭＳ−２０００ｅ（株式会社セイシン企業）
自動湿式分散ユニット：２０００ＳＲ
測定方法：レーザー回折法
【０１０１】
＜油性オフセット印刷インキの調製＞
［比較例１］
三本ロールミルを用いて、上記で得られたＡＴＯ微粒子をベストワンＧＩＧＡメジウム（株式会社Ｔ＆Ｋ  ＴＯＫＡ）に分散させて、ＡＴＯ微粒子の含有量が１５質量％である油性オフセット印刷インキを得た。
【０１０２】
［比較例２］
三本ロールミルを用いて、上記で得られたＣＷＯ微粒子分散液（ＣＷＯ微粒子：５０質量％）をベストワンＧＩＧＡメジウムに分散させて、ＣＷＯ微粒子分散液の含有量が１５質量％である油性オフセット印刷インキを得た。
【０１０３】
［実施例１〜９］
三本ロールミルを用いて、上記で得られたＣＷＯ微粒子分散液（ＣＷＯ微粒子：５０質量％）と上記で得られたＡＴＯ微粒子をベストワンＧＩＧＡメジウムに分散させ、下記表１に示されるようにインキ中のＡＴＯ微粒子とＣＷＯ微粒子の質量比を変更して、ＣＷＯ微粒子分散液とＡＴＯ微粒子との合計含有量が１５質量％である油性オフセット印刷インキを得た。
【０１０４】
＜印刷物の赤外線吸収性＞
以下の印刷条件下で、実施例１〜９並びに比較例１及び２で得られた油性オフセット印刷インキをそれぞれ印刷して、印刷物を得た。
［印刷条件］
印刷機：オフセット印刷機  ＲＩテスター（株式会社ＩＨＩ機械システム）
インキ盛量：０．１２５ｍｌ
インキ膜厚：約１μｍ
印刷基材  ：ＯＣＲ用紙（王子製紙株式会社）
【０１０５】
以下の反射率測定条件下で、得られた印刷物の反射率を測定して、８５２ｎｍ〜２５００ｎｍの波長域における最大反射率と最小反射率の差の絶対値を算出した。なお、印刷基材であるＯＣＲ用紙（王子製紙株式会社）の反射率を約１００％の基準値として設定した。
［反射率測定条件］
測定装置：紫外可視分光光度計  Ｕ−４０００（株式会社日立製作所）
測定項目：反射率（％）
測定波長：３５２ｎｍ〜２５００ｎｍ
【０１０６】
各印刷物について、反射率測定の結果を図１及び下記表１に示す。
【０１０７】
【表１】
0006541400.tif 000002
【０１０８】
実施例１〜９について、ＣＷＯ微粒子分散液中のＣＷＯ微粒子の含有量が５０質量％であり、かつインキ中のＣＷＯ微粒子分散液とＡＴＯ微粒子との合計含有量が１５質量％であるために、インキ中のＣＷＯ微粒子分散液の量が増えるにつれて、すなわち実施例番号が増えるにつれて、インキ中の総微粒子量が少なくなる。しかしながら、インキ中のＡＴＯ微粒子とＣＷＯ微粒子の質量比が同じである限り、インキ中の総微粒子量が変わったとしても、８５２ｎｍ〜２５００ｎｍの波長域と反射率（％）との関係を示すグラフにおいて、総微粒子量に応じて反射プロファイルの位置が上下するにすぎず、最大反射率と最小反射率の差の絶対値は変わらないことが考えられる。
【０１０９】
図１に示される８５２ｎｍ〜２５００ｎｍの波長域において反射率を対比すると、２種類の赤外線吸収性顔料を組み合わせることによって、１種類の赤外線吸収性顔料とは異なる赤外線吸収プロファイルが得られることが分かる。したがって、実施例１〜９のインキで印刷された印刷物の赤外線吸収プロファイルに基づいて、新たに真贋判定を行うことができる。
【０１１０】
さらに、表１及び図１から、ＡＴＯ微粒子とＣＷＯ微粒子の質量比が４．５：５．２５、すなわち６：７に近付くにつれて、８５２ｎｍ〜２５００ｎｍの波長域における赤外線吸収プロファイルがフラットに近付いていくので、赤外線検知器の種類によらず印刷物の読み取り精度を確保し易くなることが分かる。
【図１】
0006541400.tif 000003